(57)【特許請求の範囲】
【請求項１】
結晶化可能な非晶質ポリマーを溶融押出して複数の繊維を製造する段階と、
前記ポリマーを、少なくとも一部分が結晶質である第１のポリマー成分および実質的に非晶質である第２のポリマー成分を製造する加工条件に付す段階と、
繊維を捕集面に堆積させて、前記部分的に結晶質の第１のポリマー成分と前記非晶質の第２のポリマー成分の両方を含有するウェブを形成する段階と、
繊維を相互に接合して、非晶質の第２のポリマー成分が軟化および融合して第１のポリマー成分との接着を形成している接合不織ウェブを形成する段階と、
第２のポリマー成分を結晶化させて、結果として生じる不織布中で前記両方のポリマー成分が少なくとも一部分が結晶質であるようにする段階とを含む方法によって製造される区域接合不織布であって、
前記不織布の繊維が、示差走査熱量測定（ＤＳＣ）トレースから明らかなように単一の溶融ピークを示す区域接合不織布。
【請求項２】
第１および第２の群の連続フィラメントを形成する１以上の紡糸口金を通じて結晶化可能な非晶質ポリマーを溶融押出する段階と、
前記第１の群の連続フィラメントに、応力誘起による結晶化が生じるように応力を与えて、前記フィラメントが少なくとも一部分結晶化しているようにし、かつ、前記第２の群の連続フィラメントに、フィラメントが実質的に非晶質のままであるように、応力誘起による結晶化を生じるためには不充分な応力を与える加工条件に第１および第２の群の連続フィラメントを付す段階と、
前記第１および第２の群の連続フィラメントを捕集面に堆積させて、マトリックスフィラメントとして前記部分的に結晶質の第１のフィラメントおよびバインダーフィラメントとして前記非晶質の第２のフィラメントの両方を含有するウェブを形成する段階と、
非晶質バインダーフィラメントが軟化および融合して相互のおよびマトリックスフィラメントとの接着を形成するようにウェブを加熱し、同時にそれらの連続したフィラメント状の形態を維持する段階と、
結果として生じる不織布において前記マトリックスフィラメントと前記バインダーフィラメントの両方が、少なくとも一部分結晶質であるように、加熱段階の間に前記非晶質バインダーフィラメントの結晶化をもたらす段階とを含む方法によって製造される区域接合不織布であって、
前記不織布の繊維が、示差走査熱量測定（ＤＳＣ）トレースから明らかなように単一の溶融ピークを示す区域接合不織布。
【請求項３】
フィラメントの横断面の異なる部分に存在する第１および第２のポリマー成分を有する二成分フィラメントを形成する形状になっている１以上の紡糸口金を通じて、結晶化可能な非晶質ポリマーを溶融押出する段階であって、前記第２の成分中のポリマーの固有粘度が前記第１の成分中のポリマーの固有粘度と比較して低下している段階と、
前記第２のポリマー成分が実質的に非晶質のままであるように、前記フィラメントを細径化（ａｔｔｅｎｕａｔｉｎｇ）して、前記フィラメントの第１のポリマー成分において応力誘起による結晶化を引き起こすが、前記第２のポリマー成分において応力誘起による結晶化を生じない段階と、
前記二成分フィラメントを捕集面に堆積させてウェブを形成する段階であって、前記フィラメントの第１のポリマー成分が部分的に結晶質であってフィラメントのマトリックス成分の役割をし、かつ、前記フィラメントの第２のポリマー成分が非晶質であって前記フィラメントのバインダー成分の役割をする段階と、
前記フィラメントの非晶質バインダー成分が軟化および融合して接着フィラメント（ｃｏｎｔａｃｔｉｎｇ ｆｉｌａｍｅｎｔｓ）との接合を形成すると同時に、前記フィラメントがそれらの連続したフィラメント状の形態を維持するようにウェブを加熱する段階と、
結果として生じる不織布中の二成分フィラメントのマトリックス成分とバインダー成分の両方が少なくとも一部分結晶質であるように、フィラメントの非晶質バインダー成分の結晶化を加熱段階の間にもたらす段階とを含む方法によって製造される区域接合不織布であって、
前記不織布の繊維が、示差走査熱量測定（ＤＳＣ）トレースから明らかなように単一の溶融ピークを示す区域接合不織布。
【請求項４】
フィラメントの横断面の異なる部分に存在する第１および第２のポリマー成分を有する二成分フィラメントを形成する形状になっている１以上の紡糸口金を通じて、結晶化可能な非晶質ポリマーを溶融押出する段階であって、前記第２の成分中のポリマーの固有粘度が前記第１の成分中のポリマーの固有粘度と比較して低下している段階と、
前記第２のポリマー成分が実質的に非晶質のままであるように、前記フィラメントを細径化（ａｔｔｅｎｕａｔｉｎｇ）して、前記フィラメントの第１のポリマー成分において応力誘起による結晶化を引き起こすが、前記第２のポリマー成分において応力誘起による結晶化を生じない段階と、
前記二成分フィラメントを捕集面に堆積させてウェブを形成する段階であって、前記フィラメントの第１のポリマー成分が部分的に結晶質であってフィラメントのマトリックス成分の役割をし、かつ、前記フィラメントの第２のポリマー成分が非晶質であって前記フィラメントのバインダー成分の役割をする段階と、
前記フィラメントの非晶質バインダー成分が軟化および融合して接着フィラメント（ｃｏｎｔａｃｔｉｎｇ ｆｉｌａｍｅｎｔｓ）との接合を形成すると同時に、前記フィラメントがそれらの連続したフィラメント状の形態を維持するようにウェブを加熱する段階と、
結果として生じる不織布中の二成分フィラメントのマトリックス成分とバインダー成分の両方が少なくとも一部分結晶質であるように、フィラメントの非晶質バインダー成分の結晶化を加熱段階の間にもたらす段階とを含む方法を用いて製造される不織布であって、
前記不織布の繊維が、示差走査熱量測定（ＤＳＣ）トレースから明らかなように単一の溶融ピークを示す不織布。
【請求項５】
フィラメントの横断面の異なる部分に存在する第１および第２のポリマー成分を含む複合繊維であって、
前記フィラメントの前記第１のポリマー成分が、部分的に結晶質であって前記フィラメントのマトリックス成分の役割をし、
前記フィラメントの前記第２のポリマー成分が、非晶質であって前記フィラメントのバインダー成分の役割をし、
前記繊維が、示差走査熱量測定（ＤＳＣ）トレースから明らかなように単一の溶融ピークを示す複合繊維。
【請求項６】
前記第１と第２のポリマー成分が、ポリエチレンテレフタラート、ポリトリメチレンテレフタラート、ポリブチレンテレフタラートおよびポリ乳酸、ならびにそれらの共重合体および組み合わせからなる群から選択される請求項５に記載の複合繊維。
【請求項７】
熱接合処理される前の前記第２のポリマー成分が、前記第１のポリマー成分の軟化温度よりも少なくとも５℃低い軟化温度を有する請求項５に記載の複合繊維。
【請求項８】
請求項４に記載の方法により製造される不織布であって、前記方法が異なる固有粘度の前記第１および第２のポリマー成分を２つの別個の源から供給することを含む不織布。
【請求項９】
請求項４に記載の方法により製造される不織布であって、前記方法が前記第１および第２のポリマー成分を同じ源から供給すること、および、粘度を低下させる添加剤を導入することにより前記第２のポリマー成分の固有粘度を低下させることを含む不織布。
【請求項１０】
請求項４に記載の方法により製造される不織布であって、前記方法が前記第１および第２のポリマー成分を同じ源から供給すること、および、再生利用ポリマーを導入することにより前記第２のポリマー成分の固有粘度を低下させることを含む不織布。
【請求項１１】
請求項４に記載の方法により製造される不織布であって、紡糸口金が、フィラメントの少なくとも一部の葉に存在する第２のポリマー成分で連続多葉フィラメントを形成する形状になっている不織布。
【請求項１２】
請求項４に記載の方法により製造される不織布であって、前記結晶化可能な非晶質ポリマーは、ポリエチレンテレフタラート、ポリトリメチレンテレフタラート、ポリブチレンテレフタラートおよびポリ乳酸、ならびにそれらの共重合体および組み合わせからなる群から選択される不織布。
【請求項１３】
請求項４に記載の方法により製造される不織布であって、接合の前の前記第２の成分中のポリマーが、前記第１の成分中のポリマーの軟化温度よりも少なくとも５℃低い軟化温度を有する不織布。
【発明の詳細な説明】
【技術分野】
【０００１】
発明の分野
本発明は、一般に、不織布、より詳細には応力誘起による結晶化を受けるポリマーから形成された不織布に関する。
【背景技術】
【０００２】
発明の背景
相互に熱接合された繊維から形成される不織布は、長年製造されている。２つの一般的な熱接合法には、区域接合および点接合が含まれる。区域接合において、接合は不織布全体にわたって不織布の繊維が相互に接触する場所で生成される。これは様々な方法で、例えば、熱風、蒸気またはその他のガスを接合していない繊維のウェブに通して繊維を溶融させ、接触点で相互に融合させることにより、達成することができる。区域接合はまた、繊維を軟化および融合させるように加熱した２本の滑らかなスチールローラーで構成されるカレンダーに繊維のウェブを通過させることによっても達成することができる。点接合において、繊維のウェブは２本のニップロールから構成される加熱したカレンダーニップに通過され、この際、ロールの少なくとも１本は、突起パターンを有する表面を有する。一般に、加熱したロールの１本はパターン化ロールであり、協働するロールは滑らかな表面を有する。ウェブがカレンダーロールを通って進む時、個々の繊維は、パターン化ロールの突起に接触した離れた位置または接合部位でともに熱接合され、これらの点接合部位間の位置で接合していない。
【０００３】
点接合を効果的に用いて、同じポリマー組成および類似した溶融温度を有する熱可塑性繊維から形成される不織布を接合することができる。しかし、織物は一般に接合を生じるために繊維の温度よりも低い温度で軟化し溶融するバインダー成分の存在を必要とするので、区域接合は通常の種類の不織布には有効でない。
【０００４】
周知の市販の区域接合不織布の一例は、Ｏｌｄ  Ｈｉｃｋｏｒｙ，ＴＮのＦｉｂｅｒｗｅｂ  Ｉｎｃ．により登録商標Ｒｅｅｍａｙ（登録商標）で販売されている。このスパンボンド織物は、一般に、高温で溶融するポリマー組成と、低温で溶融するポリマー組成からなるフィラメントが相互に交じり合って移動ベルトの上に堆積されてウェブを形成する、米国特許第３，３８４，９４４号および同第３，９８９，７８８号の教示に従って製造される。フィラメントのウェブは熱風接合機を通るように方向付けられ、熱風接合機において低温溶融組成のフィラメントは軟化および溶融してウェブ全体に接合を形成し、その結果、望ましい物理的特性をもつ不織布が得られる。高温溶融ポリマー組成から構成されるフィラメントは、接合の間に溶融せず、織物に強度をもたらす。例えば、Ｒｅｅｍａｙ（登録商標）織物において、高温溶融組成はポリエステルホモポリマーであり、低温溶融バインダー組成はポリエステル共重合体である。
【０００５】
２つの別個のポリマー組成を使用するための要件は、製造工程の操作要件および加工要件を増加させ、かつ、２つの異なるポリマー組成が存在することによりスクラップ材料または廃材の再生利用または再使用を困難にする。その上、低温溶融組成の溶融温度は、不織布を使用することのできる温度条件の制限を示す。
【発明の概要】
【０００６】
本発明は、単一のポリマー系から製造された不織布に関する。特に、本発明は、紡糸工程において応力誘起による結晶化を受ける半結晶化可能なポリマー樹脂系を使用する。本発明によれば、半結晶化可能なポリマー樹脂は、主に不織布で接合するための非晶質繊維
と、織物の強度のための半結晶性繊維を製造する。複数の半結晶性繊維が相互に熱接合され、実質的に同じポリマー組成から形成される、区域接合された不織布が提供される。
【０００７】
ポリマー固有粘度（ＩＶ）、ポリマー処理量、紡糸速度、溶融温度、急冷温度および流量は、工程変数の中でも紡糸線応力に影響を及ぼし、それらを用いて不織布の繊維の所望のレベルの結晶化度をもたらすことができる。結晶化していないまたは非晶質状態の結晶化可能なポリマーは熱接合を比較的低い温度で効果的に形成することができるが、結晶化後の熱接合は一層困難である。本発明は、織物の強度のための半結晶性繊維と熱接合のための非晶質繊維の両方を製造するためにこれらの工程変数を利用する。熱接合の後、両方の繊維は半結晶性状態または実質的に結晶性の状態で織物に存在する。
【０００８】
一態様では、本発明は、結晶化可能なポリマーを溶融押出して複数の繊維を製造し、前記ポリマーを、少なくとも一部分が結晶質である第１のポリマー成分が製造され、かつ、実質的に非晶質である第２のポリマー成分が製造されるような加工条件に付す、不織布を作製する方法を提供する。第１のポリマー成分は半結晶性状態であって織物のマトリックス成分を含む。ポリマーの第２の成分は、実質的な結晶化を全く受けず、結果として実質的に非晶質状態のままである。第２のポリマー成分は、第１のポリマー成分の軟化点よりも低い軟化点を有し、そのために第２のポリマー成分は、織物のバインダー成分の役割をする。
【０００９】
繊維を捕集面に堆積させて、部分的に結晶質の第１のポリマー成分と非晶質の第２のポリマー成分の両方を含有するウェブを形成する。次に、繊維を相互に熱接合して、非晶質の第２のポリマー成分が軟化および融合して第１のポリマー成分との接合を形成している接合不織ウェブを形成する。接合工程の間、熱によりバインダーが粘着性になり、それ自体および隣接する繊維のマトリックス成分と接触点で融合する。接合により、結果として生じる接合不織布中のポリマー成分の両方が少なくとも一部分結晶質であるように、第２のポリマー成分の結晶化ももたらされる。
【００１０】
一実施形態では、同じポリマー組成の連続フィラメントが、溶融押出されて、異なるレベルの結晶化度を有するポリマーの第１および第２の成分を製造する条件下で加工される。例えば、押出の間、ポリマーの第１の成分は、結果として第１のポリマー成分に応力誘起による結晶化をもたらす紡糸条件にさらされるが、第２のポリマー成分は、相当な結晶化を誘起するには不充分な応力に付される。ポリマー成分に加える応力の量は、様々な工程変数を用いて操作して、繊維中の所望のレベルの結晶化度を付与することができる。かかる工程変数には、ポリマー固有粘度（ＩＶ）、ポリマー処理量、紡糸速度、溶融温度、急冷温度、流速、延伸比などが含まれる。
【００１１】
一実施形態では、本発明は、ポリエチレンテレフタラート（ＰＥＴ）ホモポリマーを含む別個のマトリックスおよびバインダーフィラメントから構成されるスパンボンド不織ウェブを提供する。マトリックスフィラメントは、バインダーフィラメントよりも高い固有粘度（ＩＶ）を有し、結果としてバインダーフィラメントよりも高い結晶化度を有するマトリックスフィラメントをもたらす条件下で溶融押出される。一部の実施形態では、バインダーフィラメントは、マトリックスフィラメントの軟化温度よりも約１０℃低い軟化温度を有し得る。次に、フィラメントを区域接合してフィラメントを相互に接触点で接合する。熱接合の後、マトリックスフィラメントおよびバインダーフィラメントは両方とも半結晶の状態であり、一般にＤＳＣトレースから明らかなように単一の溶融ピークを示す。一実施形態では、マトリックスフィラメントは、約０．６５ｄｌ／ｇまたはそれ以上、例えば、０．６８ｄｌ／ｇなどの固有粘度を有するＰＥＴホモポリマーで形成され、バインダーフィラメントは、約０．６２ｄｌ／ｇまたはそれ未満、例えば、０．６１ｄｌ／ｇなどの固有粘度を有するＰＥＴホモポリマーで形成される。
【００１２】
さらなる実施形態では、本発明は、シース／コアまたは先端付き（ｔｉｐｐｅｄ）多葉フィラメントである二成分フィラメントから構成される不織布に関する。シースまたは先端はフィラメントのバインダー成分を含み、一方コアはマトリックス成分を含む。一実施形態では、二成分フィラメントは、それぞれバインダー成分およびマトリックス成分に相当する低固有粘度（ＩＶ）成分および高固有粘度（ＩＶ）成分を有するＰＥＴホモポリマーを含む。二成分フィラメントは、ＩＶの高いポリマー成分が応力誘起による結晶化により結晶化してマトリックス成分として機能し、ＩＶの低いポリマー成分が実質的に非晶質状態のままでバインダー成分として機能する速度で紡糸される。特定の一実施形態では、二成分フィラメントは、５〜２０重量％の低いＩＶ成分および８０〜９５重量％の高いＩＶ成分を含む。
【００１３】
もう一つの態様では、再生ＰＥＴがバインダー樹脂として機能し得る。再生ＰＥＴのＩＶは、バインダー繊維として使用するために約０．６２またはそれ未満に調整される。添加剤を用いて再生利用ポリマー材料中のＰＥＴ鎖を壊して再生利用ポリマーのＩＶを低下させることができる。この実施形態では、繊維は別個のマトリックス繊維およびバインダー繊維または多成分繊維を含み得る。
【００１４】
本発明に従う不織ウェブは、応力誘起による結晶化を受けることのできる多様な非晶質ポリマー組成、例えば、ポリエチレンテレフタラート（ＰＥＴ）、ポリ乳酸（ＰＬＡ）、ポリトリメチレンテレフタラート（ＰＴＴ）、およびポリブチレンテレフタラート（ＰＢＴ）を含む、ナイロンおよびポリエステルなどから作製することができる。
【００１５】
このように本発明を一般用語で説明したが、これから、必ずしも縮尺通り描かれていない添付された図面を参照する。
【図面の簡単な説明】
【００１６】
【図１】少なくとも一部分が結晶質である連続フィラメントおよび元来非晶質である連続フィラメントを含むスパンボンド不織布の斜視図である。
【図２】本発明の一実施形態に従う不織布を製造するための装置の概略図である。
【図３】少なくとも一部分が結晶質である第１の成分と、本来は非晶質である第２の成分を有する二成分フィラメントの断面の説明図である。この際、第１および第２の成分はフィラメントの断面の異なる部分に存在する。
【図４】フィラメントの断面の異なる部分に存在する第１および第２の成分を有する多葉二成分フィラメントの説明図である。
【図５】フィラメントの断面の異なる部分に存在する第１および第２の成分を有する三葉二成分フィラメントの説明図である。
【図６】本発明の一実施形態に従うスパンボンド／メルトブロー／スパンボンド組織（ｃｏｎｓｔｒｕｃｔｉｏｎ）を有する複合材料不織布の断面側面図である。
【図７】共重合体バインダーフィラメントおよびホモポリマーマトリックスフィラメントを有する先行技術の不織布のＳＥＭ顕微鏡写真である。
【図８】図７の不織布の断面側のＳＥＭ顕微鏡写真である。
【図９】織物が、相互に接合された連続マトリックスおよびバインダーフィラメントを含む、本発明に従う不織布のＳＥＭ顕微鏡写真である。
【図１０】図９の不織布の断面側のＳＥＭ顕微鏡写真である。
【図１１】図７の先行技術の不織布の示差走査熱量測定（ＤＳＣ）トレースである。バインダーフィラメントのＰＥＴ共重合体およびマトリックスフィラメントのＰＥＴホモポリマーに関して異なった溶融温度を見出すことができる。
【図１２】図９の本発明の不織布の示差走査熱量測定（ＤＳＣ）トレースである。ＤＳＣトレースはバインダーおよびマトリックスフィラメントに関して単一の溶融温度を示す。
【図１３】ＰＥＴ共重合体がバインダー成分を形成し、ＰＥＴホモポリマーがマトリックス成分を形成する連続二成分フィラメントを有する先行技術不織布の示差走査熱量測定（ＤＳＣ）トレースである。ＤＳＣトレースにはバインダー成分およびホモポリマー成分に関して異なった溶融温度が含まれる。
【図１４】本発明に従う、ＰＥＴバインダー成分がシースを含み、ＰＥＴマトリックス成分がコアを含む連続二成分フィラメントを含む不織布の示差走査熱量測定（ＤＳＣ）トレースである。ＤＳＣトレースは、バインダー成分およびマトリックス成分に関して単一の溶融温度を示す。
【図１５Ａ】相互に熱接合されているマトリックスホモフィラメントおよびバインダーホモフィラメントからなる不織布の顕微鏡写真である。マトリックスフィラメントおよびバインダーフィラメント中の異なるレベルの配向を明らかにするために織物が染料で染色されている。
【図１５Ｂ】不織布が相互に熱接合されたマトリックスホモフィラメントおよびバインダーホモフィラメントからなる、グレースケールの図１５Ａの顕微鏡写真である。マトリックスフィラメントおよびバインダーフィラメント中の異なるレベルの配向を明らかにするために織物が染料で染色されている。
【発明を実施するための形態】
【００１７】
発明の詳細な説明
本発明を、以下、全てではないが本発明の一部の実施形態を示す添付の図面を参照してより十分に説明する。実際に、これらの発明は多くの異なる形態に具体化されてよく、本明細書に示される実施形態を制限するものと解釈されるべきではない。むしろ、これらの実施形態は適用される法的必要条件を本開示が満たすように提供される。全体を通して同種の符号は同種の要素をさす。
【００１８】
本発明は、結晶性非晶質熱可塑性ポリマーを溶融押出して複数の繊維を製造することにより形成される不織布に関する。繊維は捕集面に堆積されてウェブを形成し、繊維は相互に接合されて強い凝集性の不織布を形成する。繊維を製造するために用いられる結晶性非晶質熱可塑性ポリマーは応力誘起による結晶化を受けることができる。加工の間、ポリマー組成の第１の成分は、第１のポリマー成分が半結晶性状態であるような応力誘起による結晶化を結果としてもたらす加工条件に付される。ポリマーの第２の成分は、結晶化を誘起するには不充分な条件下で加工され、そのために第２のポリマー成分は実質的に非晶質のままである。その非晶質の性質によって、第２のポリマー成分は、半結晶性の第１のポリマー成分の軟化温度よりも低い軟化温度を有し、従って第１のポリマー成分の軟化温度よりも低い温度で熱接合を形成することができる。従って、非晶質の第２のポリマー成分は不織布のバインダー成分として利用され得、一方、半結晶性の第１のポリマー成分は、引張りおよび引裂強度などの織物の必要な強度物理特性をもたらす不織布のマトリックス成分として機能し得る。
【００１９】
「非晶質」とは、第２のポリマー成分中の結晶化度が、第１のポリマー成分に必要とされる結晶化度よりも低く、かつ、第２のポリマーが第１のポリマー成分の軟化温度よりも低い軟化温度を有するほど十分に低いことを意味する。用語「軟化温度」とは、一般に、ポリマー成分が軟化して粘着性になる温度または温度範囲をさす。第１および第２のポリマー成分の軟化温度は、業界標準試験法、例えば、プラスチック類のビカー軟化温度に関するＡＳＴＭ  Ｄ１５２５−９８標準試験法、およびＩＳＯ３０６：１９９４プラスチック−熱可塑性プラスチック材料のビカー軟化温度の決定法により容易に決定することができる。第２のポリマー成分の軟化温度は、望ましくは第１のポリマー成分の軟化温度よりも少なくとも５℃低く、軟化温度の差は５〜３０℃の間が好ましく、８〜２０℃の間の差が一般的である。特定の一実施形態では、第２のポリマー成分の軟化温度は、第１のポリ
マー成分の軟化温度よりも約１０℃低い。軟化温度の差により、第２のポリマー成分は粘着性となることができ、第１のポリマー成分が軟化し始めて粘着性となる温度よりも低い温度で熱接合を形成することができる。
【００２０】
接合段階の間、接合しなかった繊維のウェブを、非晶質バインダー成分が軟化し、それ自体および隣接する繊維のマトリックス成分と接触点で融合して強い凝集性の不織布を形成するポイントまで、加熱する。接合の間、結果として生じる接合不織布においてマトリックス成分とバインダー成分の両方が少なくとも一部分結晶質であるように、バインダー成分は一般に熱結晶化も受ける。一般に、接合条件によりマトリックス繊維とバインダー繊維の両方の実質的に完全な結晶化が可能となる。結果として、接合された織物の示差走査熱量測定（ＤＳＣ）曲線は、マトリックス繊維およびバインダー繊維中の結晶領域の溶融潜熱に相当する単一のピークだけを示す。これは、接合のために低い溶融温度のバインダー組成に頼る従来の区域接合された織物において見出されるものとは明らかに対照的である。
【００２１】
本発明の不織布は、従って本発明の不織布が区域接合されているが、たった１つのポリマー系からなり、そのポリマー系から強度または不織布のマトリックス繊維およびバインダー繊維の両方が形成されるという点で、先行技術の既知のプロセスにより製造された区域接合不織布と区別できる。単一のポリマー系を用いてバインダー成分およびマトリックス成分の両方を形成することの一つの利点は、コストおよび効率の両方の改良である。一部の先行技術の不織布とは対照的に、マトリックス樹脂とは異なるポリマー化学を有するさらなるバインダー樹脂を使用する必要がない。一般に、従来のバインダー樹脂は、さらなる押出機材、移送ラインなどの存在を必要とし得る。結果として、かかる不織布に関連するコストは大きくなり得る。本発明では、単一のポリマー系を利用することにより、これらのコストおよび効率の悪さを減らすのに役立ち得る。複合繊維の場合、マトリックス成分およびバインダー成分は同じ繊維に沿って分布するので、単一のポリマー系を使用することはまた、結果としてウェブ全体により均一に分布したバインダー成分をもたし得る。
【００２２】
マトリックス繊維とバインダー繊維の両方は、最終接合織物において少なくとも一部分が結晶質であるが、それらは異なる形態および分子配向を有する。マトリックス繊維は応力下で結晶化されたのに対し、バインダー繊維は応力なしに熱により結晶化した。繊維を一般的な染料で染色することにより、２つの異なる種類の繊維を観察することができる。染料取込みは、分子配向、結晶化度および形態に対して非常に敏感である。２種類の繊維は異なる染料取込みを示す。バインダー繊維は低いレベルの優先的な分子配向を有し、染料をマトリックス繊維よりも容易に取り込む。２種類の繊維の差を観察するのに適した一方法は、接合されヒートセットされてマトリックス繊維とバインダー繊維の両方を完全に結晶化した本発明に従って製造された不織布を得ること、および不織布収縮を減らすこと、および特定のポリマー組成に適した染料を用いて不織布を染色することである。例えば、ＰＥＴ繊維はＴｅｒａｓｉｌ  Ｂｌｕｅ  ＧＬＦ（Ｃｉｂａ  Ｓｐｅｃｉａｌｔｙ  Ｃｈｅｍｉｃａｌｓ）などの染料を沸騰水中で用いて適宜染色することができる。結果として生じる織物を裸眼でまたは顕微鏡で検査すると、図１５Ａおよび１５Ｂに見られるように、バインダー繊維がマトリックス繊維よりも濃く染色されることが示される。
【００２３】
本発明に従って用いてよいポリマー組成には、一般に、応力誘起による結晶化を受けることができ、溶融した場合に比較的非晶質のポリマーが含まれる。適したポリマー組成には、ポリエステルおよびポリアミド、例えばナイロンなどが含まれ得る。例示的なポリエステルには、ポリエチレンテレフタラート（ＰＥＴ）、ポリトリメチレンテレフタラート（ｔｅｒｐｈｔｈａｌａｔｅ）（ＰＴＴ）、ポリブチレンテレフタラート（ＰＢＴ）、およびポリ乳酸（ＰＬＡ）、ならびにそれらの共重合体、およびそれらの組合せが含まれ得
る。
【００２４】
本発明を用いて、スパンボンド不織布、メルトブローン織物、それらの組合せなどを含む多様な種々の不織布を作製することができる。また、本発明を用いて、短繊維、連続フィラメント、および多成分繊維を含む多様な種々の繊維を形成することもできる。特に指定のない限り、用語「繊維」は、総称的に別々の長さの短繊維と連続フィラメントの両方をさすために用いられる。
【００２５】
上述のように、第１および第２のポリマー成分を含む繊維は、比較的非晶質の溶融ポリマー組成を、配向を誘起し、従って成分の１つの結晶化を誘起すると同時に、第２の成分が主に非晶質のままで残る加工条件下で溶融押出することにより製造することができる。結晶化の程度を誘起および制御する方法には、紡糸速度、紡糸および延伸温度、急冷条件、延伸比、溶融流の固有粘度、ポリマー処理量、溶融温度、流速、およびそれらの組合せなどのパラメータが含まれる。
【００２６】
例えば、押出工程の間、第１の群の連続フィラメントは、結果として応力誘起による結晶化をもたらす第１の組の条件下で押出されて細径化され得、同じポリマー組成を用いて、結果として応力誘起による結晶化をもたらし、フィラメントに最小限の結晶化を誘起するか結晶化を誘起しない第２の組の条件下で押出および細径化された、第２の群の連続フィラメントを製造することができる。異なる条件には、以下の変数１以上が含まれ得る：ポリマー処理量、急冷空気（ｑｕｅｎｃｈ  ａｉｒ）の速度、（機械的に延伸されるフィラメントに関して）延伸比、（空気圧によって細径化されるフィラメントに関して）空気圧。ポリマー溶融流を応力に付すことにより、非晶質ポリマーに配向が付与され、それによってフィラメントにおいて応力誘起による結晶化度がもたらされる。一般に、ポリエステルなどのポリマー組成は、低速で紡糸されると比較的非晶質状態のままで残る。押出速度が早いと、ポリマー中の応力の量が増加し、その結果ポリマーの結晶化度が増加する。例えば、比較的高速の紡糸は、溶融した繊維において高い応力をもたらし、その結果ポリマー分子の配向および結晶化がもたらされる。用いられる紡糸速度は、一般に、結果として生じる織物の望ましい特性、ポリマー特性、例えば、固有粘度および結晶形成の際に生じるエネルギーなど、ならびにその他の加工条件、例えば、用いる溶融ポリマーの温度、毛管流量、溶融および急冷空気温度、および延伸条件などによって決まる。一実施形態では、繊維は、所望のレベルの結晶化度を誘起するために、中速から高速の紡糸速度で紡糸される。従って、繊維における所望の結晶化度の量は、第１のポリマー成分において結晶化を誘起する加工条件を決定する際の重要なパラメータである。
【００２７】
さらに、繊維は低速で紡糸された後、溶融繊維を配向および結晶化を誘起するために必要な応力レベルに付す延伸比で機械的に延伸されてよい。結晶化を誘起するために必要な条件は、ポリマー自体の物理的特性、例えば、ポリマー溶融体の固有粘度などによっても変化し得る。例として、高い固有粘度を有するポリマーは、同様の条件下で加工される低い固有粘度を有するポリマーよりも、紡糸速度または延伸速度でより多くの応力を経験する。
【００２８】
１つの好ましい実施形態では、第１および第２のポリマー成分は、互いと同じである、すなわち、同じポリマーであるが、互いに関して固有粘度または分子量において異なる、２つのポリマー組成を選択することにより形成され得る。所与の押出速度で、より高い固有粘度を有するポリマー組成が、より低い固有粘度を有するポリマー組成が経験するよりも多くの応力を経験する。結果として、第１および第２のポリマー成分に関するポリマー組成は、固有粘度に基づいて選択することができる。第１のポリマー成分と第２のポリマー成分の間の固有粘度の違いは、いくつかの方法で達成することができる。例えば、多くの樹脂製造業者は同じポリマーのさまざまな等級を提供しているので、固有粘度が違って
いる、同じポリマーの２つの異なる等級を選択することができる。固有粘度の違いは、ポリマーの固有粘度または分子量を変える１以上の添加剤を添加することによっても達成することができる。かかる添加剤の例としては、エチレングリコール、プロピレングリコール、ステアリン酸マグネシウム、および水が挙げられる。
【００２９】
一実施形態では、第１および第２のポリマー成分は、ポリマー組成が少なくとも０．１５である固有粘度で相違するポリエチレンテレフタラートを含む２つの別個のポリマー組成から形成される。特定の一実施形態では、マトリックス成分は、０．６８ｄｌ／ｇまたはそれ以上の固有粘度を有するＰＥＴホモポリマーで形成され、バインダー成分は、０．６１ｄｌ／ｇまたはそれ未満の固有粘度を有するＰＥＴホモポリマーで形成される。
【００３０】
特に有用な一実施形態において、本発明は、強い凝集性のウェブを製造するために相互に熱接合される、第１のポリマー成分を含む連続フィラメント（すなわちマトリックス成分またはマトリックス繊維）および第２のポリマー成分を含む連続フィラメント（すなわちバインダー成分またはバインダー繊維）から形成されるスパンボンド不織布を提供する。この点で、図１は、区域接合されたスパンボンド不織布１０が、相互に接合されている第１のポリマー成分を含む連続フィラメント１４および第２のポリマー成分からなる連続フィラメント１６から形成されている本発明の実施形態を図解する。この実施形態では、フィラメント１４、１６は、第１および第２の群の連続フィラメントを形成するための１以上の紡糸口金を通じてポリマーを溶融押出することにより製造される。次に、第１および第２の群のフィラメントを、第１の群の連続フィラメントが、結晶化を誘起する応力に付され、第２の群の連続フィラメントが、結晶化を誘起するには不充分な応力に付される加工条件に付す。結果として、フィラメント１４を形成するポリマーは、少なくとも一部分結晶化し、フィラメント１６のポリマーは、実質的に非晶質状態のままである。
【００３１】
第１および第２のポリマー成分を有するフィラメント１４、１６を含むウェブに十分な熱を加えることにより、フィラメント１６が軟化し、接触点でフィラメント１４と融合するので、フィラメントは相互に接合された状態となって強い凝集性のウェブが形成される。
【００３２】
図１にはまた、織物の拡大断片１２が含まれ、相互に接合された個々のフィラメント１４、１６が表される。示されるように、不織布１０は、少なくとも一部分が結晶質であるホモフィラメント１４（すなわち、第１のポリマー成分）、および本来は主に非晶質であるホモフィラメント１６（すなわち、第２のポリマー成分）を含む。フィラメント１４、１６間の熱接合１８は、非晶質フィラメントが相互におよび少なくとも一部分が結晶質であるフィラメントと交わる点で起こる。図１は、フィラメント１４、１６を異なっているとして表しているが、熱接合の際にフィラメント１４、１６のそれぞれ第１および第２の成分は、一般に両方とも部分的に結晶質の状態であることは当然理解される。
【００３３】
一実施形態では、図１に表されるスパンボンド不織布は、約６５〜９５％、より好ましくは８０〜９０％の間の、第１のポリマー成分から形成されたフィラメント、および約５〜３５％、より好ましくは５〜２０％の間の、第２のポリマー成分から構成されるフィラメントを含む。
【００３４】
図２は、本発明の一実施形態に従うスパンボンド不織布を製造するための装置の配置を概略的に図解する。この装置には、無限に動くコンベヤーベルト２４の上に取り付けられた、第１および第２の連続して配置された紡糸ビーム２２が含まれる。図解される装置は２本の紡糸ビームを有するが、紡糸ビームが１本だけの、または３本以上の紡糸ビームを含むその他の装置構成を用いてよいことは理解される。各々のビームは、横に、幅方向（ｃｒｏｓｓ−ｍａｃｈｉｎｅ  ｄｉｒｅｃｔｉｏｎ）に伸び、それぞれのビームは縦方向
（ｍａｃｈｉｎｅ  ｄｉｒｅｃｔｉｏｎ）に連続して配置される。各々のビームには溶融した結晶化可能なポリマーが１以上の押出機（図示せず）から供給される。連続フィラメントを製造するために設定された、オリフィスを含む紡糸口金が紡糸ビーム２２の各々に取り付けられている。例示的な一実施形態では、同じポリマー組成の２つの別々の等級が使用され、このポリマーはその固有粘度だけが異なる。ＩＶ度の高いポリマーは、マトリックスフィラメントを形成するための１以上の紡糸ビームに供給され、ＩＶ度の低いポリマーは、バインダーフィラメントを形成するための第２の紡糸ビームに供給される。
【００３５】
新しく押出されるフィラメントは、急冷空気（ｑｕｅｎｃｈ  ａｉｒ）の流れと接触することにより冷却および固化され、その後、フィラメントは、引取ロールにより機械的に、または細径化装置２６により空気圧によって細径化され延伸される。引取ロールまたは細径化装置２６によりフィラメントに加えられる紡糸ライン応力によって、マトリックスフィラメントを形成するＩＶ度の高いポリマーにおいて応力誘起による結晶化がもたらされるが、バインダーフィラメントを形成するＩＶ度の低いポリマーは応力誘起による結晶化をほとんどまたは全く経験せず、実質的に非晶質のままである。
【００３６】
フィラメントは、次に、前進ベルト２４の上にランダムに堆積されてウェブを形成する。次に、フィラメントを熱により接合してウェブに凝集性および強度を与える。区域接合は、ウェブを接合するために特に有用な技法である。区域接合は、一般に、ウェブを２本の滑らかなスチールローラーで構成される加熱したカレンダーに通過させるか、加熱した蒸気、空気またはその他のガスをウェブに通して、第２のポリマー成分を含むフィラメントを粘着性にして相互に融合させることを伴う。
【００３７】
図解される実施形態において、接合しなかったフィラメントのウェブは、蒸気コンソリデーター（ｓｔｅａｍ  ｃｏｎｓｏｌｉｄａｔｏｒ）３２によって導かれるとして表され、その例は、一般にＥｓｔｅｓ  ｅｔ  ａｌ．の米国特許第３，９８９，７８８号に示されている。ウェブは飽和した蒸気に接触され、蒸気はバインダー繊維を軟化させる働きをする。次に、ウェブは熱風接合機３４に移動する。接合工程で用いられる温度は、コンソリデーターで用いられる温度よりも相当に高く、選択される温度は、バインダー繊維の粘着温度および製品に望まれる特性（例えば、強度、寸法安定性または剛性）によって決まる。ポリエチレンテレフタラートを含む繊維に関して、圧密化された（ｃｏｎｓｏｌｉｄａｔｅｄ）ウェブは、一般に、接合の間に１４０〜２５０℃、好ましくは２１５〜２５０℃の空気に曝される。圧密化（ｃｏｎｓｏｌｉｄａｔｉｏｎ）および接合段階の間、バインダー繊維は軟化して粘着性となり、フィラメントが相互に交差する場所で融着を生じる。結果として生じる不織布は区域接合された不織布で、接合部位は織物の区域および厚さ全体に均一に分布している。接合部位は、引裂強度および引張強さなどの必要なシート特性を提供する。接合されたウェブは、排出ロールの上を通過して巻取装置３６に向かう。
【００３８】
一般に、不織ウェブを区域接合すると、半結晶化可能なポリマーがその最大達成可能結晶化度の少なくとも７０％の結晶化度を有するように、第１のポリマー成分と第２のポリマー成分の両方が少なくとも部分的に結晶質の状態となる。一実施形態では、区域接合により、その最大達成可能結晶化度の少なくとも９０％の結晶化度、例えば、その最大達成可能結晶化度の少なくとも９９％などを有する第１および第２のポリマー成分がもたらされる。使用することのできるその他の区域接合法としては、超音波接合、ＲＦ接合などが挙げられる。
【００３９】
本発明のさらにもう一つの態様では、第１および第２のポリマー成分がフィラメントの横断面の異なる部分に存在する連続二成分フィラメントから、スパンボンド不織布が形成され得る。用語「二成分フィラメント」とは、第１および第２の成分が、フィラメント横断面の異なる部分に存在し、かつ、実質的に連続してフィラメントの長さに沿って伸びて
いる、フィラメントをさす。一実施形態では、複合繊維の断面には、結晶化を誘起する条件に付された第１のポリマー成分を含む異なる領域、および第２のポリマー成分が主に非晶質状態のままである第２の異なる領域が含まれる。そのような二成分フィラメントの断面形状は、例えば、１種類のポリマーがもう１種類を取り囲んでいるシース／コア配置、並列（ｓｉｄｅ−ｂｙ−ｓｉｄｅ）配置または多葉形状であってよい。
【００４０】
この実施形態では、第１および第２の成分は、第２のポリマー成分を形成するポリマーが、第１のポリマー成分のポリマーよりも低い固有粘度を有する、２つの流れの溶融非晶質ポリマーを提供すことにより製造することができる。押出の間、流れを合わせて多成分繊維が形成される。合した溶融流は、次に固有粘度の高いポリマーにおいて結晶化を誘起し、固有粘度の低いポリマーにおいて結晶化を誘起するには不充分な応力に付し、その結果第１および第２のポリマー成分がそれぞれ製造される。
【００４１】
図３から図５は、第１のポリマー成分４０（マトリックス成分）が繊維の横断面の一部を含み、第２のポリマー成分４２（バインダー成分）が繊維の断面の別の部分を含む、本発明の実施形態を図解する。本発明に従う複合繊維は、紡糸口金が所望の断面形状の二成分フィラメントを製造するために設計されている図２に関して、上記の装置および方法を用いて作製することができる。適した紡糸口金は様々な供給元より市販されている。二成分フィラメントを形成するための紡糸口金の一種類は、Ｈｉｌｌにより米国特許第５，５６２，９３０号に記載されている。紡糸口金は、全ての紡糸口金のオリフィスで二成分フィラメントを形成する形状になっていてよく、またあるいは、所望の特定の製品特性に応じて、紡糸口金は一部の二成分多葉フィラメントならびに完全に第１および第２のポリマー成分のうちの１種類から形成される一部の多葉フィラメントを製造する形状になっていてよい。二成分フィラメントを製造する方法は米国特許出願公開第２００３／０１１９４０３号により詳細に考察されており、その内容は参照により本明細書に組み込まれる。
【００４２】
図３は、第１および第２のポリマー成分が並列形状に配列されている二成分フィラメントを図解する。図４および５は、二成分フィラメントが、複数の葉の輪郭を示す変更された断面を有する、二成分フィラメントを図解する。これらの実施形態において、バインダー成分がフィラメントの表面の少なくとも一部分に存在することが重要であり、望ましくは、バインダー成分は多葉フィラメント断面の葉の少なくとも１つに位置するべきである。最も好ましくは、バインダー成分は、１以上の葉の先端に位置する。一実施形態では、バインダー成分は、フィラメントの約２〜約２５重量％、好ましくはフィラメントの約５〜１５重量％を構成する。
【００４３】
図４は、フィラメントが４つの葉を有する中実多葉（ｓｏｌｉｄ  ｍｕｌｔｉｌｏｂａｌ）フィラメント断面を図解する。マトリックス成分４０（第１のポリマー成分）はフィラメント断面の中心部分を占め、バインダー成分４２は各々の葉の先端部分を占有する。代替実施形態では、バインダー成分は、１枚の葉のみの先端部分、あるいは２枚または３枚の葉の先端を占めてよい。図５は、バインダー成分４２が各々の葉の先端部分を占有する中実三葉フィラメント断面を図解する。代替形態では、バインダー成分４２は、３枚の葉の１枚または２枚しか占有することができない。
【００４４】
さらにもう一つの態様では、本発明は、第１または第２のポリマー成分の１種類がメルトブロー繊維を含み、かつ、もう一方のポリマー成分がスパンボンド連続フィラメントを含む不織布を提供する。用語「メルトブロー繊維」とは、溶融した熱可塑性プラスチック材料を、フィラメントを短繊維に破断する、複数の微細な、通常円形のダイ毛管を通して、溶融したスレッドまたはフィラメントとして収束する高速度加熱ガス（例えば、空気）流の中に押出することにより形成された繊維を意味する。一部の実施形態では、高速度ガスを用いてフィラメントを細径化（ａｔｔｅｎｕａｔｅ）してその直径を減少させること
ができ、それは結果としてマイクロファイバーの直径を有する繊維をもたし得る。その後、メルトブロー繊維は、高速度ガス流により運ばれ、捕集面に堆積されて、ランダムに分散したメルトブロー繊維のウェブを形成する。
【００４５】
図６は、一対のスパンボンド外層５４の間に挟まれたメルトブロー繊維の内層５２を含むスパンボンド／メルトブロー／スパンボンド組織（ｃｏｎｓｔｒｕｃｔｉｏｎ）を有する複合材料不織布５０を図解する。一実施形態では、外層５４は、少なくとも一部分が結晶質であり、不織布においてマトリックス繊維として機能する連続フィラメントから形成され、内層５２は、本来は主に非晶質であるメルトブロー繊維から形成される。メルトブロー繊維は、連続フィラメントよりも低い粘着温度を有し、流動して繊維およびフィラメントを相互に融合させて強く凝集性の織物を形成するバインダー繊維として機能する。
【００４６】
再び図２を参照すると、本発明の代替実施形態において、フィラメントは同一のポリマー組成から製造することができるが、応力誘起による結晶化を受ける一群のフィラメントおよび実質的に非晶質のままであるもう一群のフィラメントを生じる加工条件に付すことができる。例えば、１以上の紡糸ビームは、ポリマー処理量および／または延伸比または細径化器の設定の結果として、応力誘起による結晶化を経験するフィラメントを生じることができる。もう一つの紡糸ビームからのフィラメントは、結果として応力誘起による結晶化がほとんどまたは全くないフィラメントをもたらす条件、例えば、ポリマー処理量および／または延伸比または細径化に付すことができる。
【００４７】
フィラメントにおいて異なる結晶化度および軟化温度を達成するための主な最も好ましい方法は、２つのポリマー成分のポリマー固有粘度を少し変えることによるものである。これは、例えば、ポリマー固有粘度だけが異なる、同じポリマー組成の２つの異なる等級を選択することによって達成することができる。ポリマー組成の固有粘度を下げることも可能であり、それによりポリマー組成をＩＶの低いバインダー形成成分として使用することができる。例えば添加剤を用いてポリマー鎖の一部を壊してＩＶを低下させることができ、かつ／または再生利用ポリマーをＩＶの低い成分の一部または全部として使用することができる。例えば、再生ＰＥＴを、ＩＶの低いバインダー形成ポリマー成分として使用することができる。再生ＰＥＴのＩＶは、バインダー成分として使用できるようにするために、０．６２ｄｌ／ｇまたはそれより低く調整することができる。また、紡糸ラインの応力を変更する添加剤の使用によって２つのポリマー成分において異なる結晶化度を達成することも可能である。結晶化度の違いは、紡糸ラインの応力を低下させる、従って結晶化を遅延させる少量の添加剤またはポリマーを組み込むことにより得ることができる。例えば、ＩＶの非常に低いＰＴＴを、ＰＥＴに少量添加して紡糸ラインの応力を低下させ、かつ結晶化を遅らせることができる。あるいは、エチレングリコール、脂肪酸またはその他の適合した添加剤をＰＥＴに添加して、樹脂が押出される時に樹脂を潤滑化させるかまたは可塑化させ、従って紡糸ラインの応力を低下させてもよい。
【００４８】
また、第１および／または第２の成分には、メルトスパンポリマー繊維に従来見出される種類の添加剤、例えば染料、色素、可塑剤、蛍光増白剤、充填剤などが含まれてよいことも当然理解される。
【００４９】
本発明に従う不織布は、幅広い種類の様々な用途、例えば、衣料品、ドライヤーシート、タオルなどで使用することができる。一部の実施形態では、低融点バインダー成分は繊維を相互に接合するために必要ではないので、本発明に従う不織布は高温での適用に用いることができる。拡大された上限使用温度は、高温流体濾過および繊維強化プラスチックにおいて求められる。
【００５０】
以下の実施例は、本発明の様々な実施形態を例証するために提供されるものであり、決
して本発明を制限すると解釈されるべきでない。
【００５１】
実施例
実施例１（比較例）：別個のホモポリマーマトリックスおよび共重合体バインダー繊維
区域接合された不織布を、別個のＰＥＴホモポリマーおよびイソフタル酸（ＩＰＡ）改質ＰＥＴ共重合体フィラメントを用いて製造した。スピンパックは、ホモポリマーのための１２０個の三葉の穴と、共重合体のための１２個の丸い穴で構成された。共重合体とホモポリマーの両方を、押出の前に１４０℃にて５時間乾燥させた。共重合体とホモポリマーの両方に関するポリマー処理量は、１．８グラム／穴／分であった。溶融紡糸繊維を、紡糸口金を出る際に急冷し、ゴデットロールを用いて繊維を４ｄｐｆに引き下げた。条件を下にまとめる。
ホモポリマー：ＤｕＰｏｎｔ  １９４１  ＰＥＴホモポリマー（０．６７ｄｌ／ｇ  ＩＶ、融点２６０℃）、
共重合体：ＤｕＰｏｎｔ  ３９４６Ｒ  ＩＰＡ改質ＰＥＴ共重合体（０．６５ｄｌ／ｇ
ＩＶ、融点２１５℃）、
ホモポリマー処理量：１．８グラム／穴／分、
共重合体処理量：１．８グラム／穴／分、
共重合体％：９％、
紡糸速度：３，０００ヤード／分（２７４３ｍ／分）、
繊維デニール：４ｄｐｆ。
ホモポリマー押出機条件：
ゾーン１：２９３℃
ゾーン２：２９６℃
ゾーン３：２９９℃
ゾーン４：３０２℃
ブロック温度：３０４℃。
共重合体押出機条件：
ゾーン１：２６５℃
ゾーン２：２８８℃
ゾーン３：２９３℃
ブロック温度：３０４℃
【００５２】
延伸したフィラメントを、６２フィート／分（０．３１５ｍ／ｓ）の速度で移動する移動ワイヤの上に分散させ、１１５℃の蒸気で処理してウェブを結合させて、ウェブを接合機に移動させることができるようにした。次に、ウェブをスルー・エア・ボンダー（ｔｈｒｏｕｇｈ  ａｉｒ  ｂｏｎｄｅｒ）において２２０℃で接合させて区域接合された不織布を製造した。不織ウェブの坪量は、０．８ｏｓｙ（２７．１ｇ／ｍ２）であった。
【００５３】
実施例２（本発明）：別個のホモポリマーマトリックスおよびホモポリマーバインダーフィラメント
本発明に従う区域接合された不織布を、異なるポリマーＩＶを有する別個のＰＥＴホモポリマーフィラメントを用いて製造した第１および第２のポリマー成分から形成した。スピンパックは、ＩＶの高いホモポリマー（強度繊維）のための１２０個の三葉の穴と、ＩＶの低いホモポリマー（バインダー繊維）のための１２個の丸い穴で構成された。両方のホモポリマーを、押出の前に１４０℃にて５時間乾燥させた。ポリマー処理量は、両方のＰＥＴ樹脂に関して１．８グラム／穴／分であった。溶融紡糸繊維を、紡糸口金を出る際に急冷し、ゴデットロールを用いて繊維を４ｄｐｆに引き下げた。条件を下にまとめる。
ホモポリマーフィラメント（第１のポリマー成分）：ＤｕＰｏｎｔ  １９４１  ＰＥＴホモポリマー（０．６７ｄｌ／ｇ  ＩＶ、溶融温度２６０℃）、
ホモポリマー（第２のポリマー成分）：Ｅａｓｔｍａｎ  Ｆ６１ＨＣ  ＰＥＴホモポリ
マー（０．６１ｄｌ／ｇ  ＩＶ、溶融温度２６０℃）、
第１のポリマー成分処理量：１．８グラム／穴／分、
第２のポリマー成分処理量：１．８グラム／穴／分、
第２のポリマー成分：９％、
紡糸速度：３，０００ヤード／分（２７４３ｍ／分）、
繊維デニール：４ｄｐｆ。
第１のポリマー成分押出機条件：
ゾーン１：２９３℃
ゾーン２：２９６℃
ゾーン３：２９９℃
ゾーン４：３０２℃
ブロック温度：３０４℃。
第２のポリマー成分押出機条件：
ゾーン１：２９６℃
ゾーン２：２９９℃
ゾーン３：３０２℃
ブロック温度：３０４℃
【００５４】
延伸したフィラメントを、６２フィート／分（０．３１５ｍ／ｓ）の速度で移動する移動ワイヤの上に分散させ、１１５℃の蒸気で処理してウェブを結合させて、ウェブを接合機に移動させることができるようにした。次に、フィラメントを２２０℃で相互に接合させて区域接合された不織布を製造した。不織ウェブの坪量は、０．８ｏｓｙ（２７．１ｇ／ｍ２）であった。下の表１は、実施例１および２で作製した不織布の特性を比較したものである。不織ウェブを、繊維製品のための総合的な試験法ＡＳＴＭ  Ｄ−１１１７に従って試験した。
【００５５】
【表１】
0005727539.tif 000002
【００５６】
表１から、実施例１（比較例）および実施例２（本発明）の特性の多くが類似していることが分かる。ストリップ引張（ｓｔｒｉｐ  ｔｅｎｓｉｌｅ）は、実施例１に関してわずかに高かったが、実施例２のトラップ引裂強さ（ｔｒａｐ  ｔｅａｒｓ）は実施例１のほぼ２倍であった。
【００５７】
図７および８は、実施例１の不織布のＳＥＭ顕微鏡写真である。図７および８に示されるように、織物の共重合体フィラメントは、溶融し、溶融温度の高いマトリックスフィラメントと合流し、それによりマトリックスフィラメントをともに接合する。結果として、織物の一部の区域において、共重合体バインダーフィラメントは軟化し、かつ、もはや実質的な識別可能な構造がないか、またはフィラメント様の形状を持たない点まで流された。容易に見ることのできる唯一のフィラメントは、溶融温度の高いホモポリマーフィラメントである。図９および１０は、実施例２（本発明）の不織布のＳＥＭ顕微鏡写真である。実施例１の不織布と対照的に、バインダーフィラメントおよびマトリックスフィラメントの両方が図９および１０においてはっきりと分かる。特に、バインダーフィラメントは、無傷のまま残る識別可能なフィラメント構造を有する。顕微鏡写真はまた、バインダーフィラメントが、バインダーフィラメント構造を溶融することまたは失うことなく接触点でバインダーフィラメントとマトリックスフィラメントをともに接合するために、マトリックスフィラメントの周囲に何らかの変形を有したことを明らかにする。一実施形態では、本発明の不織布は、バインダーフィラメントが溶融し、マトリックスフィラメントと一緒にかつ周囲で流れる領域がないことを特徴とする。図９および１０の実施形態において、織物は、フィラメント（バインダーフィラメント）の一部がその他のフィラメントと接触点で融合している複数の相互に連結された連続フィラメントを有することによりさらに
特徴付けられ、この際、フィラメント（マトリックスフィラメント）の一部は接触点で、例えば、２つのマトリックスフィラメントが相互に接触する時などに、相互に融合していない。さらに、バインダーフィラメントは一般的に実施例１に関連して形成される液滴を形成するように思われない。かかる液滴は、粒子汚染を引き起こし得るその後の処理の間に除去することができる。
【００５８】
図１１は、実施例１の不織布の示差走査熱量測定（ＤＳＣ）トレースである。ＤＳＣトレースは、実施例１の不織布に関して２つの異なる溶融温度（例えば、約２１４℃および約２６０℃）を表す２つの異なった変曲点をはっきりと示す。これらの２つの溶融温度は、溶融温度の低いバインダーフィラメントと溶融温度の高いマトリックスフィラメントに起因する。例えば、バインダーフィラメントを含む共重合体は２１５℃前後で溶融するのに対し、マトリックスフィラメント（ホモポリマー）は２６０℃前後で溶融する。対照的に、実施例２の不織布のＤＳＣトレースは、２６０℃の単一の溶融温度のみを示す。これは、バインダーフィラメントおよびマトリックスフィラメントが両方とも実質的に同じポリマー組成、例えばＰＥＴなどから形成されている結果である。さらに、実施例１のように低い溶融温度を有する共重合体を含めることが必要ではないので、本発明に従う不織布を高い温度で使用することができる。具体的に、実施例２の不織布は、実施例１の不織布よりもおよそ４０℃高い温度で使用することができる。ＤＳＣは、Ｕｎｉｖｅｒｓａｌ  Ｖ２．４Ｆ  ＴＡ  Ｉｎｓｔｒｕｍｅｎｔを用いてＡＳＴＭ  Ｅ−７９４に従って測定した。
【００５９】
染料は、繊維の形態を調査するために一般に使用される。結晶化度、微結晶サイズ、および非晶質分子の配向のレベルは、染料取込みに影響を及ぼす。一般に、結晶性が低く、配向の少ない非晶質相を有するサンプルは、染料をより容易に受け入れる。実施例２を製造するために用いた２つの異なるフィラメントは、染料取込みにより区別することができる。一般に、色の暗いフィラメントのほうが非晶質配向は少なく、より明るい色のフィラメントはより高度の配向を示し、それはマトリックスフィラメントを示す。図１５Ａおよび１５Ｂを参照すると、染色の結果、マトリックスフィラメントはバインダーフィラメントと比較して相対的に明るい色を有することが分かる。既に考察したように、より高いレベルまたは配向を有するフィラメント（すなわちマトリックスフィラメント）は、バインダーフィラメントほど容易に染料を取り込まず、結果として色が相対的に明るい。図１５Ａおよび１５Ｂは、光学カメラを装備したＢａｕｓｃｈ  ａｎｄ  Ｌｏｍｂ光学顕微鏡で撮影した実施例２の顕微鏡写真である。顕微鏡写真の倍率は２００倍である。図１５Ａおよび１５Ｂの織物は、少なくとも一部分が結晶質であるマトリックスフィラメントおよび熱接合の間実質的に非晶質状態であったバインダーフィラメントから形成されたＰＥＴを含む複数のホモフィラメントを含む。
【００６０】
実施例３（比較例）：シース／コア共重合体／ホモポリマー三葉複合繊維
実施例３において、区域接合された不織布を複合繊維形状に製造した。ＰＥＴホモポリマーをコアに使用し、一方、ＩＰＡ改質ＰＥＴ共重合体をシースに使用した。スピンパックは２００個の三葉の穴で構成された。共重合体とホモポリマーの両方を、押出の前に１４０℃にて５時間乾燥させた。ポリマー処理量は、結果として生じる繊維が１０％のシースと９０％のコアから構成されるように、ホモポリマーコアに関して１．２グラム／穴／分で、共重合体シースに関して０．１４グラム／穴／分であった。溶融紡糸繊維を、紡糸口金を出る際に急冷し、ゴデットロールを用いて繊維を３ｄｐｆに引き下げた。条件を下にまとめる。
コア：ＤｕＰｏｎｔ  １９４１  ＰＥＴホモポリマー（０．６７ｄｌ／ｇ  ＩＶ、融点２６０℃）、
シース：ＤｕＰｏｎｔ  ３９４６Ｒ  ＩＰＡ改質ＰＥＴ共重合体（０．６５ｄｌ／ｇ  ＩＶ、融点２１５℃）、
コアポリマー処理量：１．２グラム／穴／分、
シースポリマー処理量：０．１４グラム／穴／分、
シース％：１０％、
紡糸速度：３，０００ヤード／分（２７４３ｍ／分）、
繊維デニール：３ｄｐｆ。
コア（ホモポリマー）押出機条件：
ゾーン１：２９３℃
ゾーン２：２９６℃
ゾーン３：２９９℃
ゾーン４：３０２℃
ブロック温度：３０４℃。
シース（共重合体）押出機条件：
ゾーン１：２６５℃
ゾーン２：２８８℃
ゾーン３：２９３℃
ブロック温度：３０４℃。
【００６１】
延伸したフィラメントを、２２フィート／分（０．１１ｍ／ｓ）の速度で移動する移動ワイヤの上に分散させ、１１５℃の蒸気で加熱処理してウェブを結合させて、ウェブを２２０℃の接合機に移動させて区域接合された不織布を製造できるようにした。不織ウェブの坪量は、２．８ｏｓｙ（９４．９ｇ／ｍ２）であった。
【００６２】
実施例４（本発明）：シース／コアホモポリマー／ホモポリマー三葉複合繊維
区域接合された不織布を複合繊維形状に製造した。ＩＶの高いＰＥＴホモポリマーをコアに使用し、一方、ＩＶの低いＰＥＴホモポリマーをシースに使用した。スピンパックは２００個の三葉の穴で構成された。両方のホモポリマーを、押出の前に１４０℃にて５時間乾燥させた。ポリマー処理量は、結果として生じる繊維が１０％のシースと９０％のコアから構成されるように、コアポリマーに関して１．２グラム／穴／分で、シースポリマーに関して０．１４グラム／穴／分であった。溶融紡糸繊維を、紡糸口金を出る際に急冷し、ゴデットロールを用いて繊維を３ｄｐｆに引き下げた。条件を下にまとめる。
コア：ＤｕＰｏｎｔ  １９４１  ＰＥＴホモポリマー（０．６７ｄｌ／ｇ  ＩＶ、融点２６０℃）、
シース：Ｅａｓｔｍａｎ  Ｆ６１ＨＣ  ＰＥＴホモポリマー（０．６１ｄｌ／ｇ  ＩＶ、融点２６０℃）、
コアポリマー処理量：１．２グラム／穴／分、
シースポリマー処理量：０．１４グラム／穴／分、
シース％：１０％、
紡糸速度：３，０００ヤード／分（２７４３ｍ／分）、
繊維デニール：３ｄｐｆ。
コア（ホモポリマー）押出機条件：
ゾーン１：２９３℃
ゾーン２：２９６℃
ゾーン３：２９９℃
ゾーン４：３０２℃
ブロック温度：３０４℃。
シース（共重合体）押出機条件：
ゾーン１：２９６℃
ゾーン２：２９９℃
ゾーン３：３０２℃
ブロック温度：３０４℃。
【００６３】
【表２】
0005727539.tif 000003
【００６４】
表２は、実施例３および４で製造された不織布が類似する物理的特性を有することを示す。実施例３（比較例）のＤＳＣトレースである図１３は、実施例３の不織布に関して２つの異なった溶融温度を示す。実施例３では、バインダーフィラメントは、２１５℃前後で溶融するのに対し、マトリックスフィラメントは、２６０℃前後で溶融する。図１４は実施例４（本発明）の不織布のＤＳＣトレースである。実施例４のＤＳＣトレースは、２６０℃の単一の融点しか示さない。実施例１および２において見られるように、実施例４の本発明の不織布も、実施例３の織物よりも高い温度で使用することができる。
【００６５】
以下の実施例において、ＰＥＴを含むバインダーフィラメントおよびマトリックスフィラメントの両方を調製するために、様々な紡糸速度および固有粘度が検討された。これらのフィラメントは、繊維スピンパックを通じてフィラメントを押出し、繊維を急冷し、ゴデットロールを用いてフィラメントを延伸し、繊維を捕集ベルトの上に置くことにより作製された。次に、繊維サンプルを試験用に収集した。繊維の種類は、繊維の束を１３０℃の実験用ラミネータに送り込むことにより決定した。バインダー繊維は１３０℃で融合したが、マトリックス繊維はこの温度では結合しない。
【００６６】
表３のフィラメントは、以下のポリマー組成から作製した。
サンプル１〜６：ＤｕＰｏｎｔ  １９４１  ＰＥＴホモポリマー（０．６７ｄｌ／ｇ  ＩＶ、溶融温度２６０℃）、
サンプル７〜１２：Ｅａｓｔｍａｎ  Ｆ６１ＨＣ  ＰＥＴホモポリマー（０．６１ｄｌ／ｇ  ＩＶ、溶融温度２６０℃）、
サンプル１３〜１８：Ｅａｓｔｍａｎ  Ｆ５３ＨＣ  ＰＥＴホモポリマー（０．５３ｄｌ／ｇ  ＩＶ、溶融温度２６０℃）。
【００６７】
応力誘起による結晶化を受けるポリマーの相対結晶化度は、ＤＳＣ技法を用いて実験的に推定することができる。この例では、各々のサンプルについてＴＡ  Ｉｎｓｔｒｕｍｅｎｔｓモデル２９２０  ＤＳＣを用いて結晶化度を推定した。この値を表３に示す。非晶質状態のポリマー試験片の結晶化熱を決定するため、ＰＥＴポリマーのサンプルを、少なくとも融点より２０℃高い温度まで加熱した後、サンプルを取り出し、低温凍結スプレー（ｃｒｙｏｇｅｎｉｃ  ｆｒｅｅｚｅ  ｓｐｒａｙ）（Ｃｈｅｍｔｒｏｎｉｃｓ  Ｆｒｅｅｚｅ−ＩＴ）を用いて急速に急冷した。次に、サンプルを室温に平衡化させた後、１０℃／分で加熱した。サンプルは１００％非晶質であると想定され、ＤＳＣ曲線の面積から、非晶質ＰＥＴの結晶化熱を３１．９ジュール／グラムであると決定した。
【００６８】
次に、繊維を１０℃／分で加熱することおよび結晶化熱をＤＳＣ曲線の面積から測定することにより、紡糸繊維の結晶化度を推定した。最大達成可能結晶化度（結晶化の程度）
のパーセントは、式［１−（繊維の結晶化熱／非晶質の結晶化熱）］×１００％により計算される。
【００６９】
【表３】
0005727539.tif 000004
【００７０】
一般に、表３のデータにより、約３５％またはそれ以上の結晶化度を有するフィラメントはマトリックスフィラメントを示す特性を提示し、一方この値よりも低い結晶化度をもつフィラメントは一般にバインダーフィラメント特性を提示したことが示された。これらの実施例の目的の一つは、紡糸速度の変動がどのように紡糸ライン応力、そして次にフィラメントの結晶化の程度に影響を及ぼすかを説明することである。これらの実施例は接合条件に付されていないフィラメントのためのものであった。また、表３のデータから各ポ
リマーに対する紡糸速度が増加するにつれて、結晶化の開始温度が低下することも示される。
【００７１】
不織布がその後に加熱されてバインダーフィラメントを軟化および融合させると、さらなる結晶化がマトリックスフィラメントおよびバインダーフィラメントの両方において起こることは当然理解される。結果として、最終の接合された織物において、ポリマーははるかに高度の結晶化を有することになる。最終製品において、結晶化度はポリマーの最大達成可能結晶化度の少なくとも５０％、より望ましくは少なくとも６０％、さらにより望ましくは少なくとも８０％となる。実際に、結晶化度はポリマーの最大達成可能結晶化度の９５％またはそれ以上であり得る。
【００７２】
表３のデータはまた、約２０ジュール／グラムよりも高い融解熱を有するフィラメントは一般にバインダー繊維として有用であり、２０ジュール／グラム未満の融解熱をもつフィラメントは一般にマトリックス繊維であったことを示唆する。
【００７３】
サンプル１９〜３２において、ＰＬＡおよびＰＴＴを含むフィラメントのバインダー／マトリックス特性を検討した。結果を下の表４にまとめる。表３のフィラメントは、以下のポリマー組成から作製した。
サンプル１９〜２４：Ｎａｔｕｒｅ  Ｗｏｒｋｓ  ６２０２Ｄポリ乳酸（ＰＬＡ）
サンプル２５〜３２：Ｓｈｅｌｌ  Ｃｏｒｔｅｒｒａ  ５０９２０１ポリトリメチレンテレフタラート（ＰＴＴ）
【００７４】
【表４】
0005727539.tif 000005
【００７５】
ＰＬＡを含み約８２℃よりも高い結晶化温度を有するフィラメントは、一般にバインダー繊維を示す特性を提示した。ＰＴＴに関して、６１℃よりも高い結晶点はバインダー繊維を示すと思われた。
【００７６】
実施例５（比較例）：別個のホモポリマーマトリックスおよび共重合体バインダー繊維
区域接合された不織布を、別個のＰＥＴホモポリマーおよびイソフタル酸（ＩＰＡ）改質ＰＥＴ共重合体フィラメントを用いて製造した。溶融紡糸繊維を、紡糸口金を出る際に急冷し、ゴデットロールを用いて繊維を４ｄｐｆに引き下げた。条件を下にまとめる。
ホモポリマー：ＤｕＰｏｎｔ  １９４１  ＰＥＴホモポリマー（０．６７ｄｌ／ｇ  ＩＶ、融点２６０℃）、
共重合体：ＤｕＰｏｎｔ  ３９４６Ｒ  ＩＰＡ改質ＰＥＴ共重合体（０．６５ｄｌ／ｇ
ＩＶ、融点２１５℃）、
共重合体％：９％、
紡糸速度：２，５００ヤード／分（２２８６ｍ／分）、
繊維デニール：４ｄｐｆ。
ホモポリマー押出機条件：
ゾーン１：２５０℃
ゾーン２：２６０℃
ゾーン３：２７０℃
ゾーン４：２７０℃
ゾーン５：２７０℃
ゾーン６：２７０℃
ブロック温度：２７０℃。
共重合体押出機条件：
ゾーン１：２５０℃
ゾーン２：２６０℃
ゾーン３：２６５℃
ゾーン４：２６５℃
ゾーン５：２６５℃
ゾーン６：２６５℃
ブロック温度：２６５℃。
【００７７】
延伸したフィラメントを、移動ワイヤの上に分散させ、蒸気で処理してウェブを結合させて、ウェブを接合機に移動させることができるようにした。次に、ウェブをスルー・エア・ボンダー（ｔｈｒｏｕｇｈ  ａｉｒ  ｂｏｎｄｅｒ）において２３０℃で接合させて区域接合された不織布を製造した。不織ウェブの坪量は、０．５５ｏｓｙ（１８．６ｇ／ｍ２）であった。
【００７８】
実施例６（本発明）：別個のホモポリマーマトリックスおよびホモポリマーバインダーフィラメント
本発明に従う区域接合された不織布を、異なるポリマーＩＶを有する別個のＰＥＴホモポリマーフィラメントを用いて製造した第１および第２のポリマー成分から形成した。両方のホモポリマーを、押出の前に１４０℃にて５時間乾燥させた。溶融紡糸繊維を、紡糸口金を出る際に急冷し、ゴデットロールを用いて繊維を４ｄｐｆに引き下げた。条件を下にまとめる。
ホモポリマーフィラメント（第１のポリマー成分）：ＤｕＰｏｎｔ  １９４１  ＰＥＴホモポリマー（０．６７ｄｌ／ｇ  ＩＶ、溶融温度２６０℃）、
ホモポリマー（第２のポリマー成分）：ＤｕＰｏｎｔ  ３９４８  ＰＥＴホモポリマー（０．５９ｄｌ／ｇ  ＩＶ、溶融温度２６０℃）、
第２のポリマー成分：９％、
紡糸速度：２，５００ヤード／分（２２８６ｍ／分）、
繊維デニール：４ｄｐｆ。
ホモポリマー押出機条件：
ゾーン１：２５０℃
ゾーン２：２６０℃
ゾーン３：２７０℃
ゾーン４：２７０℃
ゾーン５：２７０℃
ゾーン６：２７０℃
ブロック温度：２７０℃。
第２のポリマー成分押出機条件：
ゾーン１：２５０℃
ゾーン２：２６０℃
ゾーン３：２７０℃
ゾーン４：２７０℃
ゾーン５：２７０℃
ゾーン６：２７０℃
ブロック温度：２７０℃。
【００７９】
延伸したフィラメントを、移動ワイヤの上に分散させ、蒸気で処理してウェブを結合させて、ウェブを接合機に移動させることができるようにした。次に、フィラメントを２３０℃で相互に接合させて区域接合された不織布を製造した。不織ウェブの坪量は、０．５５ｏｓｙ（１８．６ｇ／ｍ２）であった。下の表５は、比較特性が実施例５および６において得られたことを示す。不織ウェブは、繊維製品のための総合的な試験法ＡＳＴＭ  Ｄ−１１１７に従って試験した。
【００８０】
【表５】
0005727539.tif 000006
【００８１】
実施例７（比較例）：別個のホモポリマーマトリックスおよび共重合体バインダー繊維
区域接合された不織布を、別個のＰＥＴホモポリマーおよびイソフタル酸（ＩＰＡ）改質ＰＥＴ共重合体フィラメントを用いて製造した。溶融紡糸繊維を、紡糸口金を出る際に急冷し、ゴデットロールを用いて繊維を４ｄｐｆに引き下げた。条件を下にまとめる。
ホモポリマー：ＤｕＰｏｎｔ  １９４１  ＰＥＴホモポリマー（０．６７ｄｌ／ｇ  ＩＶ、融点２６０℃）、
共重合体：ＤｕＰｏｎｔ  ３９４６Ｒ  ＩＰＡ改質ＰＥＴ共重合体（０．６５ｄｌ／ｇ
ＩＶ、融点２１５℃）、
共重合体％：８．５％、
紡糸速度：２，７５０ヤード／分（２５１５ｍ／分）、
繊維デニール：４ｄｐｆ。
ホモポリマー押出機条件：
ゾーン１：２５０℃
ゾーン２：２６０℃
ゾーン３：２７０℃
ゾーン４：２７５℃
ゾーン５：２７５℃
ゾーン６：２７５℃
ブロック温度：２７５℃
共重合体押出機条件：
ゾーン１：２５０℃
ゾーン２：２６０℃
ゾーン３：２６５℃
ゾーン４：２６５℃
ゾーン５：２６５℃
ブロック温度：２６５℃。
【００８２】
延伸したフィラメントを、移動ワイヤの上に分散させ、蒸気で処理してウェブを結合させて、ウェブを接合機に移動させることができるようにした。次に、ウェブをスルー・エア・ボンダー（ｔｈｒｏｕｇｈ  ａｉｒ  ｂｏｎｄｅｒ）において２３０℃で接合させて区域接合された不織布を製造した。不織ウェブの坪量は、０．５６ｏｓｙ（１９．０ｇ／ｍ２）であった。
【００８３】
実施例８（本発明）：別個のホモポリマーマトリックスおよびホモポリマーバインダーフィラメント
本発明に従う区域接合された不織布を、異なるポリマーＩＶを有する別個のＰＥＴホモポリマーフィラメントを用いて製造した第１および第２のポリマー成分から形成した。両方のホモポリマーを、押出の前に１４０℃にて５時間乾燥させた。溶融紡糸繊維を、紡糸口金を出る際に急冷し、ゴデットロールを用いて繊維を４ｄｐｆに引き下げた。条件を下にまとめる。
ホモポリマーフィラメント（第１のポリマー成分）：ＤｕＰｏｎｔ  １９４１  ＰＥＴホモポリマー（０．６７ｄｌ／ｇ  ＩＶ、溶融温度２６０℃）、
ホモポリマー（第２のポリマー成分）：ＤｕＰｏｎｔ  ３９４８  ＰＥＴホモポリマー（０．５９ｄｌ／ｇ  ＩＶ、溶融温度２６０℃）、
第２のポリマー成分：８．５％、
紡糸速度：２，７５０ヤード／分（２５１５ｍ／分）、
繊維デニール：４ｄｐｆ。
ホモポリマー押出機条件：
ゾーン１：２５０℃
ゾーン２：２６０℃
ゾーン３：２７０℃
ゾーン４：２７０℃
ゾーン５：２７０℃
ゾーン６：２７０℃
ブロック温度：２７０℃。
第２のポリマー成分押出機条件：
ゾーン１：２５０℃
ゾーン２：２６０℃
ゾーン３：２７０℃
ゾーン４：２７０℃
ゾーン５：２７０℃
ゾーン６：２７０℃
ブロック温度：２７０℃。
【００８４】
延伸したフィラメントを、移動ワイヤの上に分散させ、蒸気で処理してウェブを結合させて、ウェブを接合機に移動させることができるようにした。次に、フィラメントを２３０℃で相互に接合させて区域接合された不織布を製造した。不織ウェブの坪量は、０．５６ｏｓｙ（１９．０ｇ／ｍ２）であった。下の表６は、実施例７および８において作製した不織布の特性を比較する。不織ウェブは、繊維製品のための総合的な試験法ＡＳＴＭ  Ｄ−１１１７に従って試験した。
【００８５】
【表６】
0005727539.tif 000007
【００８６】
表６から、実施例１（比較例）および実施例２（本発明）の特性の多くが類似していることが分かる。
【００８７】
本明細書に説明した本発明の多くの変形形態およびその他の実施形態、前述の説明および関連する図面により示される教示の利益を得る、本発明の属する分野の当業者に容易に思い浮かぶ。従って、本発明は開示される特定の実施形態に限定されるものではなく、変形形態およびその他の実施形態は添付される特許請求の範囲内に含まれることが意図されることは理解される。本明細書において具体的な用語が使用されているが、それらは一般的かつ記述的な意味でのみ使用されるものであり、限定するためのものではない。
【図１】
0005727539.tif 000008
【図２】
0005727539.tif 000009
【図３】
0005727539.tif 000010
【図４】
0005727539.tif 000011
【図５】
0005727539.tif 000012
【図６】
0005727539.tif 000013
【図１１】
0005727539.tif 000014
【図１２】
0005727539.tif 000015
【図１３】
0005727539.tif 000016
【図１４】
0005727539.tif 000017
【図７】
0005727539.tif 000018
【図８】
0005727539.tif 000019
【図９】
0005727539.tif 000020
【図１０】
0005727539.tif 000021
【図１５Ａ】
0005727539.tif 000022
【図１５Ｂ】
0005727539.tif 000023